(57)【要約】【課題】凝集性の高いシリコーンパウダーであっても熱可塑性樹脂に正確な割合で配合可能であり、且つ、エネルギー効率の高い、熱可塑性樹脂へのシリコーンパウダーの混合手法を提供すること【解決手段】熱可塑性樹脂に水系シリコーンパウダーサスペンジョンを混合して加熱することによって、シリコーンパウダーを含むペレットを得る。前記加熱を３０〜３００℃で行うことが好ましく、また、前記加熱を押出機、特に、ベント付２軸押出機で行うことが好ましい。【選択図】図１
2011178954.tif 000002
【特許請求の範囲】
【請求項１】
熱可塑性樹脂及びシリコーンパウダーを含むペレットであって、
前記熱可塑性樹脂に水系シリコーンパウダーサスペンジョンを混合して加熱することにより得られるペレット。
【請求項２】
前記熱可塑性樹脂がポリスチレン及び／又はポリカーボネートである、請求項１記載のペレット。
【請求項３】
前記シリコーンパウダーが硬化したシリコーンゴムパウダーである、請求項１又は２記載のペレット。
【請求項４】
前記熱可塑性樹脂及び前記シリコーンパウダーの混合比が熱可塑性樹脂１００質量部に対してシリコーンパウダー１〜３００質量部である、請求項１乃至３のいずれかに記載のペレット。
【請求項５】
前記シリコーンパウダーサスペンジョンがサスペンジョンの１〜５０質量％の水を含む、請求項１乃至４のいずれかに記載のペレット。
【請求項６】
前記加熱が３０〜３００℃で行われる、請求項１乃至５のいずれかに記載のペレット。
【請求項７】
前記加熱を押出機中で行う、請求項１乃至６のいずれかに記載のペレット。
【請求項８】
前記押出機がベント付２軸押出機である、請求項７記載のペレット。
【請求項９】
請求項１乃至８のいずれかに記載のペレットから得られる樹脂成形品。
【請求項１０】
フィルム又はシートである請求項９記載の樹脂成形品。
【請求項１１】
熱可塑性樹脂に水系シリコーンパウダーサスペンジョンを混合して加熱する工程を含む、シリコーンパウダーを含むペレットの製造方法。
【請求項１２】
前記加熱が３０〜３００℃で行われる、請求項１１記載のペレットの製造方法。
【請求項１３】
前記加熱を押出機中で行う、請求項１１又は１２記載のペレットの製造方法。
【請求項１４】
前記押出機がベント付２軸押出機である、請求項１３記載のペレットの製造方法。
【発明の詳細な説明】
【技術分野】
【０００１】
本発明は、シリコーンパウダーを含むペレット及びその製造方法、並びに、当該ペレットから得られる樹脂成形品に関する。
【背景技術】
【０００２】
シリコーンパウダー、特に硬化したシリコーンゴムパウダーは、樹脂改質剤として各種の熱可塑性樹脂に配合されている。
【０００３】
例えば、特開平８−６７８１７号公報には、ポリスチレンの耐衝撃性を改善するために、ポリスチレンにシリコーンゴムパウダーを混合することが記載されている。
【０００４】
また、特開平８−３０２１７１号公報には、ポリエステルフィルムの滑り性と耐摩耗性を改善するために、ポリエステルにシリコーン樹脂パウダーを混合することが記載されている。
【先行技術文献】
【特許文献】
【０００５】
【特許文献１】特開平８−６７８１７号公報
【特許文献２】特開平８−３０２１７１号公報
【発明の概要】
【発明が解決しようとする課題】
【０００６】
従来、熱可塑性樹脂にシリコーンパウダーを混合する場合、熱可塑性樹脂を加熱して得られた溶融状態の熱可塑性樹脂にシリコーンパウダーを直接投入して混合しているが、シリコーンパウダーは凝集性が高く、凝集体を形成してしまうために、取扱いが困難であるのみならず、シリコーンパウダーの投入量の正確な制御が困難であった。
【０００７】
また、特開平８−６７１８７号公報及び特開平８−３０２１７１号公報に記載の先行技術では、押出機中で熱可塑性樹脂とシリコーンパウダーとを混合しているが、熱可塑性樹脂の溶融のための押出機の加熱に加えて、シリコーンパウダーを予め乾燥させるためのシリコーンパウダーの予備加熱が必要であり、全体として、多くのエネルギーを必要としていた。
【０００８】
本発明は、凝集性の高いシリコーンパウダーであっても熱可塑性樹脂に正確な割合で配合可能であり、且つ、エネルギー効率の高い、熱可塑性樹脂へのシリコーンパウダーの混合手法を提供することをその目的とする。
【課題を解決するための手段】
【０００９】
本発明の目的は、熱可塑性樹脂及びシリコーンパウダーを含むペレットであって、
前記熱可塑性樹脂に水系シリコーンパウダーサスペンジョンを混合して加熱することにより得られるペレットによって達成される。
【００１０】
前記熱可塑性樹脂はポリスチレン及び／又はポリカーボネートであることができる。
【００１１】
前記シリコーンパウダーは、硬化したシリコーンゴムパウダーであることが好ましい。
【００１２】
前記熱可塑性樹脂及び前記シリコーンパウダーの混合比は熱可塑性樹脂１００質量部に対してシリコーンパウダー１〜３００質量部であることが好ましい。
【００１３】
前記シリコーンパウダーサスペンジョンはサスペンジョンの１〜５０質量％の水を含むことが好ましい。
【００１４】
前記加熱は３０〜３００℃で行われることが好ましく、また、前記加熱は押出機中で行われることが好ましい。前記押出機はベント付２軸押出機であることが好ましい。
【００１５】
前記ペレットは、それ自体で又は他の樹脂材料と混合されて、樹脂成形品とすることができる。前記樹脂成形品は、フィルム又はシートであることが好ましい。
【００１６】
前記シリコーンパウダーを含むペレットは、熱可塑性樹脂に水系シリコーンパウダーサスペンジョンを混合して加熱する工程を含む製造方法によって製造することができる。
【００１７】
前記加熱は３０〜３００℃で行われることが好ましく、また、前記加熱は押出機中で行われることが好ましい。前記押出機はベント付２軸押出機であることが好ましい。
【発明の効果】
【００１８】
シリコーンパウダーを熱可塑性樹脂に直接配合する代わりに本発明のペレットを熱可塑性樹脂に配合することにより、凝集性の高いシリコーンパウダーであっても熱可塑性樹脂に正確な割合で配合することができる。したがって、熱可塑性樹脂へのシリコーンパウダーの定量配合を容易に実施することができる。
【００１９】
本発明では、シリコーンパウダーを乾燥状態で熱可塑性樹脂に投入せず、水系サスペンジョンの形態で投入するので、シリコーンパウダーの予備加熱工程が不要である。したがって、本発明は、高いエネルギー効率を発揮することができる。
【図面の簡単な説明】
【００２０】
【図１】本発明において好適に使用可能な押出機の一例を示す断面概略図
【発明を実施するための形態】
【００２１】
本発明では、熱可塑性樹脂に水系シリコーンパウダーサスペンジョンを混合して加熱することにより、当該熱可塑性樹脂及びシリコーンパウダーを含むペレットを得る。
【００２２】
熱可塑性樹脂は、加熱により可塑化可能であれば、その種類は特に限定されるものではない。また、熱可塑性樹脂は室温でエラストマー状のものであってもよい。熱可塑性樹脂としては、例えば、エチレン、プロピレン、１−ブテン、１−ペンテン、１−ヘキセン、４−メチル−１−ペンテン等のα−オレフィンの単独重合体もしくは共重合体からなるポリエチレン樹脂、低密度ポリエチレン樹脂、高密度ポリエチレン樹脂、超高分子量ポリエチレン樹脂、ポリプロピレン樹脂；これらのα−オレフィンと酢酸ビニル、メチルメタクリレート、マレイン酸等のα−オレフィン以外の単量体との共重合体からなるエチレン−（メタ）アクリル酸エステル共重合体樹脂等のポリオレフィン樹脂；アクリル酸、メタアクリル酸、（メタ）アクリル酸メチル、（メタ）アクリル酸エチル、（メタ）アクリル酸ブチル、（メタ）アクリル酸シクロヘキシル、（メタ）アクリル酸２−エチルヘキシル、（メタ）アクリル酸フェニル、（メタ）アクリル酸ベンジル、（メタ）アクリル酸２−ヒドロキシエチル、（メタ）アクリル酸グリシジル、（メタ）アクリル酸ジエチルアミノエチル等の（メタ）アクリル酸エステル類、エチレングリコールジ（メタ）アクリレート、トリメチロールプロパントリ（メタ）アクリレート、アリル（メタ）アクリレート、ネオペンチルグリコールジ（メタ）アクリレート等の多官能（メタ）アクリレート類等のアクリル単量体の単独重合体もしくは共重合体、これらのアクリル単量体とスチレン、α−メチルスチレン等のスチレン単量体、酢酸ビニル、塩化ビニル、塩化ビニリデン等のエチレン単量体、フェニルマレイミド、シクロヘキシルマレイミド、無水マレイミド等のマレイミド単量体との共重合体等のアクリル樹脂；ポリ塩化ビニル樹脂、ポリスチレン樹脂、高衝撃性ポリスチレン樹脂、アクリロニトリル−ブタジエン−スチレン共重合樹脂、アクリロニトリル−スチレン共重合樹脂、アクリロニトリル−アクリルゴム−スチレン共重合樹脂、アクリロニトリル−エチレンプロピレンゴム−スチレン共重合樹脂、ポリ塩化ビニリデン樹脂、ポリビニルアルコール樹脂、ポリブチレンテレフタレート樹脂、ポリエチレンテレフタレート樹脂、ナイロン等のポリアミド樹脂、ポリアセタール樹脂、ポリカーボネート樹脂等のポリエステル樹脂、変性ポリフェニレンエーテル樹脂、ポリ酢酸ビニル樹脂、ポリサルフォン樹脂、ポリエーテルサルフォン樹脂、ポリフェニレンサルファイド樹脂、ポリアリレート樹脂、ポリアミドイミド樹脂、ポリエーテルイミド樹脂、ポリエーテルエーテルケトン樹脂、ポリイミド樹脂、液晶ポリエステル樹脂、ポリテトラフルオロエチレン樹脂、スチレン系、オレフィン系、エステル系、ウレタン系、アミド系、フッ素系、塩化ビニル系等の熱可塑性エラストマー樹脂、およびこれらの熱可塑性有機樹脂の二種以上の混合物や共重合体が例示されるが、ポリオレフィン樹脂、アクリル樹脂、ポリスチレン樹脂、ポリエステル樹脂が好ましく、ポリスチレン樹脂及びポリカーボネート樹脂がより好ましい。
【００２３】
水系シリコーンパウダーサスペンジョンは、シリコーンパウダーを含む水系サスペンジョンであり、シリコーンパウダーおよび水の他に、エタノール、界面活性剤等を含んでもよい。通常、このような水系シリコーンパウダーサスペンジョンを乾燥することにより、シリコーンパウダー得ることができる。
【００２４】
水系シリコーンパウダーサスペンジョンは、シリコーンパウダーを効率的に得るために、水系サスペンジョン全体の１〜５０質量％の水を含むことが好ましい。水系サスペンジョン中の水分量は少ない方が好ましく、１〜４０質量％がより好ましく、１〜３０質量％が更により好ましい。
【００２５】
前記シリコーンパウダーサスペンジョンは特に限定されず、一般に入手可能であり、例えば、東レ・ダウコーニング株式会社製のDY３３−４３０M、DY３３−４４０F、３３ＡＤＤＩＴＩＶＥが挙げられる。
【００２６】
水系シリコーンパウダーサスペンジョンを加熱することによってシリコーンパウダーを得ることができる。加熱温度は特に限定されるものではないが、熱可塑性樹脂の種類に応じて３０〜３００℃の範囲とすることができる。例えば、熱可塑性樹脂としてポリスチレン樹脂を使用する場合は１８０℃〜２２０℃が好ましく、約２００℃がより好ましい。一方、熱可塑性樹脂としてポリカーボネート樹脂を使用する場合は２３０〜２７０℃が好ましく、約２５０℃がより好ましい。
【００２７】
前記加熱は押出機で行われることが好ましく、ベント付２軸押出機で行われることがより好ましい。以下、図面を参照しつつ、本発明において好適に使用可能な押出機の一例を説明する。
【００２８】
図１に示す押出機はシリンダー１中に駆動装置３に連結された回転可能な二軸スクリュー２を備えており、シリンダー１内に材料を供給する第１の供給口１ａ及び第２の供給口１ｂが開口している。第１の供給口１ａ及び／又は第２の供給口１ｂからシリンダー１内に投入された材料は二軸スクリュー２の回転駆動により図面の左から右の方向へ搬送される。以下、シリンダー１内の材料の搬送方向に沿って、図１の左側を上流側、右側を下流側ということがある。なお、必要に応じて、シリンダー１の供給口は１つでもよく、また、第１の供給口１ａ及び第２の供給口１ｂの他に、更に、供給口を設けてもよい。
【００２９】
また、シリンダー１にはシリンダー１内のガスを排出するためのベント孔１ｃが開口している。なお、必要に応じて、更にベント孔を設けてもよい。
【００３０】
そして、シリンダー１は図示を省略する加熱／冷却用のジャケット、並びに、温度センサーを備えており、所定の箇所を所定の温度に加熱／冷却制御可能とされている。
【００３１】
図１に示す例では、二軸スクリュー２上に、第２の供給孔１ｂの上流側及び下流側に第１の混練ディスク２ａ及び第２の混練ディスク２ｂがそれぞれ配設されており、また、ベント孔１ｃの上流側に第３の混練ディスク２ｃが配設されている。これらの混練ディスクはシリンダー１内の材料を良好に混練するためのものであり、上流から搬送されてきた材料は各混練ディスクの上流側に滞留して当該混練ディスクによる高い混練作用を受けることができる。
【００３２】
図１に示す例では、第１の供給口１ａの上方に振動フィーダー４が配設されており、第１の供給口１ａに熱可塑性樹脂を投入可能とされている。なお、熱可塑性樹脂の性状に応じて振動フィーダー以外の他の供給装置を使用してもよい。一方、第２の供給口１ｂには図示を省略する配管を介して水系シリコーンパウダーサスペンジョンを貯留するタンク５が接続されており、タンク５内の水系シリコーンパウダーサスペンジョンをポンプ６によって圧送して第２の供給口１ｂに投入可能とされている。
【００３３】
また、図１に示す例では、ベント孔１ｃに、図示を省略する配管を介してポンプ７が接続されており、ベント孔１ｃからガスを強制排気可能とされている。
【００３４】
そして、図１に示す例では、シリンダー１の下流側末端に排出口１ｄが設けられており、シリンダー１内の材料は排出口１ｄを通過して所定の横断面を有するストランドとされる。ストランドは図示を省略する造粒機によって切断されてペレットとされる。
【００３５】
図１に示す押出機を用いて本発明のペレットを製造する場合は、まず、シリンダー１を所定温度とし、駆動装置３を駆動して二軸スクリュー２を回転させる。
【００３６】
次に、振動フィーダー４から熱可塑性樹脂を第１の供給口１ａに投入する。熱可塑性樹脂はシリンダー１の加熱、並びに、二軸スクリュー２の噛合作用及び第１の混練ディスク２ａによる混練作用を受けて溶融して溶融体となる。
【００３７】
次に、ポンプ６を駆動してタンク５から水系シリコーンパウダーサスペンジョンを第２の供給口１ｂに配管を介して投入する。第２の供給口１ｂに投入された水系シリコーンパウダーサスペンジョンは熱可塑性樹脂の溶融体と混合して、二軸スクリュー２の噛合作用及び第２の混練ディスク２ｂの混練作用により混練される。この際に、シリンダー１からの熱により水系シリコーンパウダーサスペンジョン中の水等の揮発性液体が気化するが、気化した揮発性液体は第１の混練ディスク２ａのブロッキング作用により第１の供給口１ａに逆流することなくベント孔１ｃから排出される。
【００３８】
前記配管内の水系シリコーンパウダーサスペンジョンへのシリンダー１からの熱伝達を低減するために、第２の供給口１ｂの周辺のシリンダー１の温度は他の部位の温度よりも低い方が好ましい。この際、シリンダー１からの前記配管への熱伝達を更に低減するために、当該配管の先端に小口径のノズルを設置して第２の供給口１ｂとの直接接触を回避したり、また、前記配管及び／又は前記ノズルの周囲に冷却媒体が流通する冷却ジャケット等の冷却手段を設けて当該配管及び／又は当該ノズルを冷却することが好ましい。これらにより、前記配管内の水系シリコーンパウダーサスペンジョンへの熱伝達による当該シリコーンパウダーサスペンジョンの物理的・化学的特性の変化、並びに、前記ノズル内の水系シリコーンパウダーサスペンジョンの部分的な乾燥によるノズルの詰まりを防止することができる。
【００３９】
第２の供給口１ｂの近傍にて水系シリコーンパウダーサスペンジョン中の揮発性液体が除去されるので、第２の混練ディスク２ｂを通過してシリンダー１内を下流側に搬送される間に、熱可塑性樹脂と水系シリコーンパウダーサスペンジョンとの混合物は、主に、熱可塑性樹脂とシリコーンパウダーとの混合物に徐々に変化する。水系シリコーンパウダーサスペンジョンが硬化性シリコーン組成物のサスペンジョンであれば、シリンダー１からの加熱により硬化したシリコーンゴムパウダーを得ることができる。そして、熱可塑性樹脂とシリコーンパウダーとの混合物は二軸スクリュー２の搬送作用により第３の混練ディスク２ｃに到達し、シリンダー１の加熱下、更に、混練される。この際、水系シリコーンパウダーサスペンジョン中に残存する揮発性液体が気化して上流側に逆流するおそれがあるが、気化物は第２の混練ディスク２ｂの存在により逆流が妨げられるので、第２の供給口１ｂから大量に排気されることはない。
【００４０】
第３の混練ディスク２ｃによって混練された熱可塑性樹脂とシリコーンパウダーの混合物は第３の混練ディスク２ｃとシリンダー１との間隙から下流側に搬送されるが、その際に当該混合物に含まれる微量の揮発性液体は急激に膨張して気化し、ベント孔１ｃからシリンダー１外に排出される。図１に示す例では、ベント孔１ｃはポンプ７によって吸引されているので、水系シリコーンパウダーサスペンジョン由来の残存気化物はほぼベント孔１ｃから排出され、第２の供給口１ｂ又は第１の供給口１ａから排出されることはない。
【００４１】
なお、図１に示す例では、混練ディスクはシリンダー１内の３カ所に設けられているが、必要に応じて、更に混練ディスクを設けてもよい。特に、ベント孔１ｃの下流側に混練ディスクを設けて更に混練してもよい。
【００４２】
このようにして得られた熱可塑性樹脂とシリコーンパウダーの混合物は排出口１ｄからストランドとして排出される。排出されたストランドは、例えば、冷却機構及び切断機構を備える汎用の造粒機によって切断されてペレットとされる。
【００４３】
従来、押出機ではバックフロー（気化物の逆流現象）の発生を抑制するために、押出機内に水等の揮発性の液体を意図的に投入することは行っていないが、本発明では、そのような揮発性の液体を含む水系シリコーンパウダーサスペンジョンを押出機に敢えて投入することによって、水系シリコーンパウダーサスペンジョンを加熱乾燥してシリコーンパウダーを得る工程を省略することができるので、エネルギー効率に優れている。
【００４４】
本発明のペレット中に含まれるシリコーンパウダーは比較的高硬度のゴム状もしくはレジン状であることが好ましく、ゴム状であることがより好ましい。また、シリコーンパウダーの形状としては、球状、偏平状、不定形状が例示され、好ましくは、球状である。また、この平均粒子径としては、０．１〜５００μｍであることが好ましく、特に、０．１〜２００μｍであることが好ましい。これは、この平均粒子径がこの範囲より大きくなると、熱可塑性樹脂への分散性が低下したり、熱可塑性樹脂用改質剤としての効果を十分に発揮しなくなる傾向があるためであり、一方、この範囲より小さくなると、取扱作業性が低下する傾向があるからである。
【００４５】
本発明のペレットにおける熱可塑性樹脂及びシリコーンパウダーの混合比は特に限定されるものではないが、熱可塑性樹脂１００質量部に対してシリコーンパウダー１〜３００質量部の範囲が好ましく、１〜１００質量部の範囲がより好ましい。
【実施例】
【００４６】
以下、実施例及び比較例により本発明をより詳細に例証するが、本発明は実施例に限定されるものではない。
【００４７】
［実施例１］
図１に示す２軸押出機を使用して、平均粒子径２μｍの球状シリコーンゴムパウダーからなる水系シリコーンパウダーサスペンジョン（東レ・ダウコーニング株式会社製の３３ＡＤＤＩＴＩＶＥから水を一部除去して２５質量％の水を含むようにしたもの）及びポリスチレンを混合・混練して押出し、図示を省略する造粒装置によって押し出されたストランドを切断して略円筒形状のペレットを製造した。ペレットのサイズは（直径：３ｍｍ、高さ５ｍｍ）であった。２軸押出機へのポリスチレンの供給量を３．７５ｋｇ／時とし、水系シリコーンパウダーサスペンジョンの供給量を１．６７ｋｇ／時とすることにより、ペレット中のシリコーンゴムパウダーの濃度を２５質量％に調整した。
【００４８】
［比較例１］
水系シリコーンゴムパウダーサスペンジョンに代えて平均粒子径２μｍの球状シリコーンゴムパウダー（東レ・ダウコーニング株式会社製のDY３３−７１９）を使用する以外は、実施例１と同様にしてペレットを製造した。２軸押出機へのポリスチレンの供給量を３．７５ｋｇ／時とし、シリコーンゴムパウダーの供給量を１．２５ｋｇ／時とすることにより、ペレット中のシリコーンゴムパウダーの濃度を２５質量％に調整した。
【００４９】
［評価１］
実施例１で得られたペレットと比較例１で得られたペレットを共に１０５℃で１時間加熱して質量変化を測定した。結果を表１に示す。
【表１】
2011178954.tif 000003
【００５０】
表１に示される質量減少は実施例１のペレット中及び比較例１のペレット中に残存していた水の蒸発によるものと考えられる。表１から明らかなように、実施例１のペレットと比較例１のペレットはほぼ同程度の含水率である。したがって、押出機を使用して熱可塑性樹脂にシリコーンパウダーを配合する場合に、シリコーンゴムパウダーを直接配合してもシリコーンゴムパウダーを水系サスペンジョンの形態で配合しても、驚くべきことに、残留水分の点で同等又は若干優れた性能を有するペレットを得ることができる。
【産業上の利用可能性】
【００５１】
本発明のペレットは樹脂成形品の製造に使用することができる。例えば、本発明のペレットをそのまま成形して樹脂成形品を製造することが可能であり、また、本発明のペレットをマスターバッチとして、他の樹脂と混合して得られた混合物を成形して樹脂成形品を製造することも可能である。この場合、当該他の樹脂は本発明のペレットに使用された樹脂と同一種類であることが好ましいが、他の種類であってもよい。
【００５２】
樹脂成形品の形状も特に限定されるものではないが、フィルム又はシートであることが好ましい。特に、熱可塑性樹脂としてポリスチレン樹脂又はポリカーボネート樹脂等の透明なものを使用する場合には、例えば、ディスプレイ等の光学用のフィルム又はシートとして使用することができる。
【符号の説明】
【００５３】
１  シリンダー：２  二軸スクリュー：３  駆動装置：４  振動フィーダー：５  タンク：６  ポンプ：７  ポンプ
【図１】
2011178954.tif 000004